(57)【要約】  周囲雰囲気の相対湿度３０〜５０％で測定される水蒸気拡散抵抗（Ｓｄ−値）が１〜５メートルの拡散等価空気層厚さで、相対湿度６０〜８０％で測定されるＳｄ−値が＜１メートルの拡散等価空気層厚さである第１の層と、相対湿度８０〜１００％で測定されるＳｄ−値が＞０．６メートルの拡散等価空気層厚さである第２の層とを含み、かつ第２の層が、第１の層の位置に対して、蒸気バリアの建築物内部に面する側に位置する、建築物内部に面して配置される水蒸気制御材。【特許請求の範囲】
【請求項１】
周囲雰囲気の相対湿度３０〜５０％で測定される水蒸気拡散抵抗（Ｓｄ−値）が１〜５メートルの拡散等価空気層厚さで、相対湿度６０〜８０％で測定されるＳｄ−値が＜１メートルの拡散等価空気層厚さである第１の層を含む、建築物内部に配置される水蒸気制御材において、相対湿度８０〜１００％で測定されるＳｄ−値が＞０．２メートルの拡散等価空気層厚さである第２の層を含み、かつ前記第２の層が、前記第１の層の位置に対して、前記蒸気バリアの前記建築物内部に面する側に位置する水蒸気制御材。
【請求項２】
前記第２の層は、相対湿度８０〜１００％で測定されるＳｄ−値が＞０．４メートルの拡散等価空気層厚さである請求項１に記載の水蒸気制御材。
【請求項３】
前記第２の層は、相対湿度８０〜１００％で測定されるＳｄ−値が＞０．８メートルの拡散等価空気層厚さである請求項１に記載の水蒸気制御材。
【請求項４】
前記第２の層は、相対湿度８０〜１００％で測定されるＳｄ−値が＜３メートルの拡散等価空気層厚さである請求項１〜３のいずれか一項に記載の水蒸気制御材。
【請求項５】
前記第１の層は、ポリアミドを含む請求項１〜４のいずれか一項に記載の水蒸気制御材。
【請求項６】
前記第２の層は、ポリエステルまたはコポリエステルを含む請求項１〜５のいずれか一項に記載の水蒸気制御材。
【請求項７】
前記第２の層の前記コポリエステルは、コポリエーテルエステルである請求項１〜６のいずれか一項に記載の水蒸気制御材。
【発明の詳細な説明】
【発明の詳細な説明】
【０００１】
本発明は、建築物の内部に面して配置される水蒸気制御材に関する。
【０００２】
二酸化炭素の排出ならびに建築物の暖房用の石油およびガスの使用を削減するため、新しい建築物の建築時や古い建築物の改修時に、断熱が施される。断熱層は一般に、内部に、例えば、木造の屋根構に設置される。蒸気制御材は、通気を避けるため、また断熱材および木造構築物を湿分から保護するために、通常、断熱層の両面に、多くの場合膜の形態で、設置され得る。それでも湿分は、例えば蒸気制御材の繋ぎ目からの漏洩により、屋根構に侵入し得る。
【０００３】
屋根構の外側に設置される蒸気制御材は、所謂、ルーフィング膜または下地の形態であり得る。この蒸気制御材は、雨、霧または雪の形態の水分が屋根構に侵入しないことを確実にする。この蒸気制御材は、いかなる条件下でも屋根構に蓄積した水が屋根構から確実に蒸発できるよう、水蒸気に対して高い透過性を有する。
【０００４】
建築物の内部に面して配置される蒸気制御材は、冬期においては、湿分が建築物内部から、冷たい側で湿分が凝縮しやすい断熱層へ拡散するのを、完全にまたは極めて僅かな量に抑えることが重要である。しかしながら、夏期には、建築物の内部に面して配置される蒸気制御材は、建築物の内部に向けても湿分を放出させることにより、断熱層および構造物を高湿状態から乾燥させるよう、水蒸気に対してより高い透過性を有することが好ましい。
【０００５】
このような理由から、米国特許出願公開第２００４／０１０３６０４号明細書には、第１の層であって、その周囲雰囲気の相対湿度３０〜５０％で測定される水蒸気拡散抵抗（Ｓｄ−値）が２〜５メートルの拡散等価空気層厚さで、相対湿度６０〜８０％で測定されるＳｄ−値が＜１メートルの拡散等価空気層厚さである第１の層を含む、建築物内部に配置する蒸気制御材を提案している。このような方法で、この蒸気制御材は、周囲湿度が高い夏期には水蒸気に対し高い透過性を有し、周囲湿度が通常低い冬期には、水蒸気に対し低い透過性を有する。これらの条件を満たす蒸気制御材の好例を挙げれば、それは単純にポリアミドフィルムであるが、これは、ポリアミドの水に対する拡散係数が、その高い保水性のために、高湿条件下で増加するからである。
【０００６】
しかしながら、例えば、蒸気制御材に面して台所または浴室がある場合に問題が起こり得る。そうした部屋では、比較的高い環境湿度のために、冬期でもなお蒸気制御材を通して建築物内部から大量の水の移動が生じる。このことは勿論、換気が不十分であり、かつ台所または浴室が集中的に使われる場合に特にそうなる。水は断熱材および屋根構内で容易に凝縮し、そのため、カビや腐食が拡がり、悪臭や、また屋根構の損傷を引き起こし得る。
【０００７】
本発明の目的は、断熱層や構造物を乾燥させるのに十分な湿分輸送能力を維持しながら、この問題をさらに引き起こすことがない蒸気制御材を提供することにある。
【０００８】
驚いたことに、この目的は、建築物内部に配置される蒸気制御材であって、周囲雰囲気の相対湿度３０〜５０％で測定される水蒸気拡散抵抗（Ｓｄ−値）が１〜５メートル、好ましくは２〜５メートルの拡散等価空気層厚さで、相対湿度６０〜８０％で測定されるＳｄ−値が＜１メートルの拡散等価空気層厚さである第１の層を含み、相対湿度８０〜１００％で測定されるＳｄ−値が＞０．２メートルの拡散等価空気層厚さである第２の層を含み、かつ第２の層が、第１の層の位置に対して、蒸気バリアの建築物内部に面する側に位置する蒸気制御材により達成される。
【０００９】
特にこのような方法で、例えば浴室または台所などの相対湿度が高くあり得る建築物内の場所での、建築物内部からの水の移動が妨げられる。さらに、断熱層内が高湿条件下であれば、断熱層から建築物内への水の移動は高レベルに維持され、一方でそれと同時に、建築物内部が高湿条件下であれば、建築物内部から断熱層への水の移動は低レベルに維持される。このように、水蒸気の拡散抵抗は、拡散する方向に依存し、水は、必要であれば、断熱層から建築物内へ容易に放出され、一方でそれと同時に、建築物内部から乾燥しきった断熱層内への水の侵入が防止される。
【図面の簡単な説明】
【００１０】
【図１】実施例１の蒸気制御材のＳｄ−値を示すグラフ１である。
【図２】実施例２の蒸気制御材のＳｄ−値を示すグラフ２である。
【図３】実施例３の蒸気制御材のＳｄ−値を示すグラフ３である。
【図４】実施例４の蒸気制御材のＳｄ−値を示すグラフ４である。
【図５】比較実験Ａの蒸気制御材のＳｄ−値を示すグラフ５である。
【図６】比較実験Ｂの蒸気制御材のＳｄ−値を示すグラフ６である。
【００１１】
相対湿度８０〜１００％での測定で、第２の層のＳｄ−値は、好ましくは＞０．４、より好ましくは＞０．６、より好ましくは＞０．８、より好ましくは＞１．０メートルの拡散等価空気層厚さである。相対湿度６０〜１００％での測定で、第２の層のＳｄ−値は、＞１．２メートルの拡散等価空気層厚さであることがより一層好ましい。相対湿度８０〜１００％での測定で、第２の層のＳｄ−値が、＜３、好ましくは＜２メートルの拡散等価空気層厚さであれば、良好な結果が得られる。これは、高湿条件下では断熱層から建築物内へ依然十分な移動が生じ得るが、建築物中の高相対湿度であり得る場所では、逆方向への大量の水の移動による問題が生じないからである。層のＳｄ値は、ＤＩＮ  ＥＮ  ＩＳＯ１２７７２：２００１の防湿制御材の層と同じ厚さおよび同じ組成の単一層フィルムに対して２３℃で測定される。
【００１２】
層のＳｄ−値は、層の材料および層の厚さの選択によって変えることができる。蒸気バリア全体のＳｄ−値は、蒸気バリアの全体構成の結果である。
【００１３】
第１の層に、それ自体十分な強度を有しないが、適切な担体に、例えばコーティングとして塗付することができる材料を使用することは可能である。そのような材料の例としては、メチルセルロース、亜麻仁油、アルキド樹脂、骨膠およびタンパク質誘導体だけでなく、変性ポリビニルアルコール、疎水性合成樹脂の分散体が挙げられる。担体としては、繊維紡糸織物、多孔ポリマーフィルム、チップ木材、紙などを使用し得る。
【００１４】
第１の層の材料としては、ポリアミドを使用することが、追加の担体が無くとも、強い自立層を製造し得ることから好ましい。適切なポリアミドの好例としては、ポリアミド６、ポリアミド６６、ポリアミド４６、ポリアミド４１０などが挙げられる。非常に強い層を材料から製造でき、かつ大量に入手可能であるという理由から、ポリアミド６の使用が好ましい。
【００１５】
第２の層の材料は、第１の層の材料より、周囲の相対湿度により依存しない水蒸気拡散速度を有することが好ましい。第２の層の材料の蒸気拡散速度は、周囲の相対湿度に依存しないか、または少なくとも実質的に依存しないことがより好ましい。
【００１６】
第２の層に使用し得る材料の好例には、ポリオレフィン、オレフィンとビニルエステル、ビニルエーテル、アクリレートおよびメタクリレートとのコポリマー、ポリエステル、例えば、ポリエチレンテレフタレートおよびポリブチレンテレフタレート、コポリエステル、例えば、ポリエステルのハードセグメントを含む熱可塑性エラストマー、特にコポリエーテルエステル、ポリウレタン、ポリアクリレート、ポリメタクリレート、ポリビニルアセテート、ならびにビニルアセテートモノマーを含むコポリマーが挙げられる。ポリマー層は、押出フィルムであることが適切である。そのようなフィルムは、モノリシックなフィルムであり、これは、例えば、ピンホールのような押出欠陥として生じ得るもの以外の、孔または同様のものを全く含まないことを意味する。このようにして、良好に機能する、明確に定義されたＳｄ値を有する蒸気バリアが得られる。
蒸気制御材は、第１の層および第２の層をフィルム層として含み、最終的には第１の層と第２の層の間に接着材層を有する、多層フィルムであることが好ましい。
【００１７】
適切な接着剤層、例えば、ポリオレフィンまたはオレフィンと他のモノマーとのコポリマーが使用されているときは、無水マレイン酸グラフトポリオレフィン、例えばＹｐａｒｅｘ（商標）およびＮｕｃｒｅｌ（商標）を、ポリエステルまたはコポリエステルが使用されているときはポリウレタンを、第１および第２の層の間に使用し得る。
【００１８】
蒸気制御材は、第１の層としてポリアミド層を、第２の層としてポリエステルまたはコポリエステルの層を含む多層フィルムを含むか、またはそのような多層フィルムであることがより好ましく、その間に接着剤層を有することがより一層好ましい。
蒸気制御材がフリース、例えば、ポリプロピレンまたはポリエステルのフリースの層を含むならば、良好な結果が得られる。そのようなフリースは、蒸気制御材に大きな強度を与え、蒸気制御材の取り扱いを改善する。
【００１９】
本発明を詳しく実施例によりさらに説明する。
【００２０】
［使用材料］
Ａｋｕｌｏｎ（商標）Ｆ１３０、ポリアミド６、オランダ（Ｔｈｅ  Ｎｅｔｈｅｒｌａｎｄｓ）のＤＳＭから入手。
Ａｒｎｉｔｅｌ（商標）ＰＭ４６０、コポリエステルエーテル、オランダのＤＳＭから入手。
Ａｒｎｉｔｅｌ（商標）ＥＭ７４０、コポリエステルエーテル、オランダのＤＳＭから入手。
Ａｒｎｉｔｅｌ（商標）ＣＭ５５１、コポリエステルカーボネート、オランダのＤＳＭから入手。
Ａｒｎｉｔｅｌ（商標）３１０６、コポリエステルエーテル、オランダのＤＳＭから入手。
Ａｒｎｉｔｅｌ（商標）Ｅｃｏ  Ｍ７００、ポリエステルからなるハードセグメントと脂肪酸二量体残基単位を含むコポリエステル熱可塑性エラストマー、オランダのＤＳＭから入手。
Ａｒｎｉｔｅ（商標）Ｔ０６  ２００、ポリブチレンテレフタレート、オランダのＤＳＭから入手。
【００２１】
［蒸気制御材の調製］
Ｃｏｌｌｉｎ（商標）多層キャストフィルム押出ラインを使用し、ポリアミド６からなる１層を含む蒸気制御材（比較実験）、またはポリアミド６からなる１層とコポリエステルからなる１層以上を含む蒸気制御材（実施例）を調製した。
【００２２】
［蒸気制御材の水蒸気拡散抵抗の測定］
ＤＩＮ  ＥＮ  ＩＳＯ  １２５７２：２００１により、蒸気制御材の水蒸気拡散抵抗（Ｓｄ）を測定した。カップに表示された通りに、フィルムをカップの上端にセットした。２３℃、カップ内／外の相対湿度［ＲＨ］０／５０％（平均２５％）、０／９５％（平均４７．５％）、１００／２０％（平均６０％）、１００／５０％（平均７５％）および１００／９５％（平均９７．５％）で、試験を実施した。相対湿度の値として、２つの値の平均をとる。各蒸気制御材について、第１の層または第２の層をカップの内部に向けてフィルムをセットし、２回の測定を行った。これは、相対湿度の各値で、第１の層が相対湿度の最高値に１回、最低値に１回曝露されたことを意味する。ＲＨの最高値および最低値は、上で示したように、カップの内部または外部に位置し得る。結果をグラフ１〜５に示す。×−×は、ポリアミド層が最低値のＲＨ側にあることを意味する。○−○は、ポリアミド層が最高値のＲＨ側にあることを意味する。
【００２３】
［実施例］
［実施例１］
蒸気制御材は、
−厚さ２５ミクロンのＡｋｕｌｏｎ（商標）Ｆ１３０からなる第１の層、および
−厚さ１５ミクロンの、Ａｒｎｉｔｅｌ  ＰＭ４６０とＡｒｎｉｔｅｌ  ＣＭ５５１の１：１比のブレンド物からなる第２の層
からなる。
蒸気制御材のＳｄ−値をグラフ１に示す。
【００２４】
［実施例２］
蒸気制御材は、
−厚さ１５ミクロンのＡｋｕｌｏｎ（商標）Ｆ１３０からなる第１の層、および
−厚さ１５ミクロンのＡｒｎｉｔｅｌ  ３１０６からなる第２の層
からなる。
−第１の層と第２の層の間に、厚さ１５ミクロンの、Ａｒｎｉｔｅｌ  ＰＭ４６０とＡｒｎｉｔｅｌ  ＣＭ５５１の１：１比のブレンド物からなる結合層が存在する。
蒸気制御材のＳｄ−値をグラフ２に示す。
【００２５】
［実施例３］
蒸気制御材は、
−厚さ５０ミクロンのＡｋｕｌｏｎ（商標）Ｆ１３０からなる第１の層、および
−厚さ２０ミクロンのＡｒｎｉｔｅｌ  Ｅｃｏ  Ｍ７００からなる第２の層
からなる。
−第１の層と第２の層の間に、厚さ５ミクロンのＡｒｎｉｔｅｌ  ＣＭ５５１からなる結合層が存在する。
蒸気制御材のＳｄ−値をグラフ３に示す。
【００２６】
［実施例４］
蒸気制御材は、
−厚さ５０ミクロンのＡｋｕｌｏｎ（商標）Ｆ１３０からなる第１の層、および
−厚さ２５ミクロンの、Ａｒｎｉｔｅ  Ｔ０６  ２００とＡｒｎｉｔｅｌ  ＣＭ５５１の２：１比のブレンド物からなる第２の層
からなる。
蒸気制御材のＳｄ−値をグラフ４に示す。
【００２７】
［比較実験Ａ］
蒸気制御材は、厚さ５０ミクロンのＡｋｕｌｏｎ（商標）Ｆ１３０の単層からなる。異なる相対湿度におけるＳｄ−値をグラフ５に示す。
【００２８】
［比較実験Ｂ］
蒸気制御材は、厚さ５０ミクロンのＡｒｎｉｔｅｌ  ＥＭ７４０の単層からなる。異なる相対湿度におけるＳｄ−値をグラフ６に示す。
【００２９】
比較実験Ａのグラフ５と実施例のグラフ１〜４を比較すると、高相対湿度下における蒸気バリアの水蒸気拡散抵抗は、本発明の蒸気バリアがより高いことが明らかである。これは、高ＲＨの部屋から屋根構への拡散を避けるために重要である。
【００３０】
さらに、ポリアミド層（第１の層）が最高の相対湿度の側にあるとき、水蒸気拡散抵抗が最小になることが明らかであり、これは、水透過性が最大であることを意味する。したがって、第１の層を屋根構の側に向け、第２の層を建築物内部に向けるのが最良である。夏期に、屋根構が高い相対粘度であるとき、建築物内部へ水が輸送されることにより、屋根構は極めて良好に乾燥することができよう。しかしながら、屋根構の相対湿度は低いが、寒冷部分での凝縮は避けたい冬期の条件では、この蒸気バリアは水蒸気が建築物内部から屋根構へ侵入するのをより一層良好に阻止するであろうし、また浴室または台所がある場所でも同様であろう。
【図１】
2014524525.tif 000002
【図２】
2014524525.tif 000003
【図３】
2014524525.tif 000004
【図４】
2014524525.tif 000005
【図５】
2014524525.tif 000006
【図６】
2014524525.tif 000007
【国際調査報告】
2014524525.tif 000008
2014524525.tif 000009